【手続補正書】
【提出日】平成18年3月22日(2006.3.22)
【手続補正１】
【補正対象書類名】特許請求の範囲
【補正対象項目名】全文
【補正方法】変更
【補正の内容】
【特許請求の範囲】
【請求項１】
ａ）金属、セラミックスおよびガラスからなる群から選択される基材の第１の層と、
ｂ）エポキシシランと、ｉ）ビスフェノールＡＦ、ｉｉ）ビスフェノールＡ、ｉｉｉ）４，４’−ジヒドロキシジフェニルスルホン、ｉｖ）ジアミノビスフェノールＡＦ、およびｖ）それらの塩からなる群から選択されるポリヒドロキシ化合物と、有機オニウム化合物とを含むプライマー組成物の第２の層と、
ｃ）ｉ）１５重量％未満のフッ化ビニリデン共重合単位を含有する耐塩基性フルオロエラストマーと、ｉｉ）硬化剤と、ｉｉｉ）酸受容体とを含む耐塩基性硬化性フルオロエラストマー組成物の第３の層と
を含むことを特徴とする積層体。
【手続補正２】
【補正対象書類名】明細書
【補正対象項目名】００３６
【補正方法】変更
【補正の内容】
【００３６】
本発明のプライマー組成物は、耐塩基性ポリヒドロキシまたはペルオキシド硬化性フルオロエラストマーと金属、セラミックまたはガラス表面との間の接着性を促進するのに有用であり、そこにおいて、フルオロエラストマーは、存在するとしても、フッ化ビニリデンの共重合単位をほとんど含有しない。プライマーは自動車用エンジンまたは変速機など、高温および塩基性流体に暴露される積層体が必要とされる適用において特に有用である。
以下に、本発明の好ましい態様を示す。
１．  ａ）エポキシシランと、ｂ）ｉ）ビスフェノールＡＦ、ｉｉ）ビスフェノールＡ、ｉｉｉ）４，４’−ジヒドロキシジフェニルスルホン、ｉｖ）ジアミノビスフェノールＡＦ、およびｖ）それらの塩からなる群から選択されるポリヒドロキシ化合物と、ｃ）有機オニウム化合物とを含む、耐塩基性フルオロエラストマーと基材との間の接着性を改良するための接着促進プライマー組成物。
２．  前記エポキシシランが、３−グリシドキシプロピルトリメトキシシラン、３−グリシドキシプロピルトリエトキシシラン、ビス−２−［（３−エポキシシクロヘキシル）エチル］テトラメチルジシロキサン、１，３−ビス（３−グリシドキシプロピル）テトラメチルジシロキサン、２−（３，４−エポキシシクロヘキシル）エチルトリメトキシシラン、３−グリシドキシプロピルジメチルエトキシシラン、３−グリシドキシプロピルメチルジエトキシシラン、３−グリシドキシプロピルメチルジメトキシシラン、および３−グリシドキシプロピルペンタメチルジシロキサンからなる群から選択されることを特徴とする１．に記載の接着促進プライマー組成物。
３．  前記有機オニウム化合物が、ベンジルトリフェニルホスホニウムクロリド、ベンジルトリフェニルホスホニウムブロミド、硫酸水素テトラブチルアンモニウム、テトラブチルアンモニウムヒドロキシド、テトラプロピルアンモニウムヒドロキシド、テトラブチルアンモニウムブロミド、メチルトリブチルアンモニウムクロリド、メチルトリブチルアンモニウムヒドロキシド、トリブチルアリルホスホニウムクロリド、トリブチル−２−メトキシプロピルホスホニウムクロリド、１，８−ジアザビシクロ［５．４．０］ウンデカ−７−エン、ベンジルジフェニル（ジメチルアミノ）ホスホニウムクロリド、メチルトリオクチルアンモニウムクロリド、ベンジルトリオクチルホスホニウムブロミド、ベンジルトリオクチルホスホニウムクロリド、メチルトリオクチルホスホニウムアセテート、テトラオクチルホスホニウムブロミド、メチルトリフェニルアルソニウムテトラフルオロボレート、テトラフェニルスチボニウムブロミド、４−クロロベンジルトリフェニルホスホニウムクロリド、８−ベンジル−１，８−ジアザビシクロ（５．４．０）−７−ウンデセノニウムクロリド、ジフェニルメチルトリフェニルホスホニウムクロリド、アリルトリフェニルホスホニウムクロリド、テトラブチルホスホニウムブロミド、およびｍ−トリフルオロメチル−ベンジルトリオクチルホスホニウムクロリドからなる群から選択されることを特徴とする１．に記載の接着促進プライマー組成物。
４．  前記エポキシシランが、前記プライマー組成物の総重量を基準にして、２〜４０重量％のレベルで存在することを特徴とする１．に記載の接着促進プライマー組成物。
５．  有機オニウムの、前記シランに対するモル比が０．０５：１〜５：１である１．に記載の接着促進プライマー組成物。
６．  前記ポリヒドロキシ化合物のヒドロキル基の、前記シランに対するモル比が０．２５：１〜２０：１である１．に記載の接着促進プライマー組成物。
７．  前記ポリヒドロキシ化合物のヒドロキシル基の、有機オニウムに対するモル比が０．１５：１〜１．５：１である１．に記載の接着促進プライマー組成物。
８．  ａ）金属、セラミックスおよびガラスからなる群から選択される基材の第１の層と、
ｂ）エポキシシランと、ｉ）ビスフェノールＡＦ、ｉｉ）ビスフェノールＡ、ｉｉｉ）４，４’−ジヒドロキシジフェニルスルホン、ｉｖ）ジアミノビスフェノールＡＦ、およびｖ）それらの塩からなる群から選択されるポリヒドロキシ化合物と、有機オニウム化合物とを含むプライマー組成物の第２の層と、
ｃ）ｉ）１５重量％未満のフッ化ビニリデン共重合単位を含有する耐塩基性フルオロエラストマーと、ｉｉ）硬化剤と、ｉｉｉ）酸受容体とを含む耐塩基性硬化性フルオロエラストマー組成物の第３の層と
を含むことを特徴とする積層体。
９．  前記エポキシシランが、３−グリシドキシプロピルトリメトキシシラン、３−グリシドキシプロピルトリエトキシシラン、ビス−２−［（３−エポキシシクロヘキシル）エチル］テトラメチルジシロキサン、１，３−ビス（３−グリシドキシプロピル）テトラメチルジシロキサン、２−（３，４−エポキシシクロヘキシル）エチルトリメトキシシラン、３−グリシドキシプロピルジメチルエトキシシラン、３−グリシドキシプロピルメチルジエトキシシラン、３−グリシドキシプロピルメチルジメトキシシラン、および３−グリシドキシプロピルペンタメチルジシロキサンからなる群から選択されることを特徴とする８．に記載の積層体。
１０．  前記有機オニウム化合物が、ベンジルトリフェニルホスホニウムクロリド、ベンジルトリフェニルホスホニウムブロミド、硫酸水素テトラブチルアンモニウム、テトラブチルアンモニウムヒドロキシド、テトラプロピルアンモニウムヒドロキシド、テトラブチルアンモニウムブロミド、メチルトリブチルアンモニウムクロリド、メチルトリブチルアンモニウムヒドロキシド、トリブチルアリルホスホニウムクロリド、トリブチル−２−メトキシプロピルホスホニウムクロリド、１，８−ジアザビシクロ［５．４．０］ウンデカ−７−エン、ベンジルジフェニル（ジメチルアミノ）ホスホニウムクロリド、メチルトリオクチルアンモニウムクロリド、ベンジルトリオクチルホスホニウムブロミド、ベンジルトリオクチルホスホニウムクロリド、メチルトリオクチルホスホニウムアセテート、テトラオクチルホスホニウムブロミド、メチルトリフェニルアルソニウムテトラフルオロボレート、テトラフェニルスチボニウムブロミド、４−クロロベンジルトリフェニルホスホニウムクロリド、８−ベンジル−１，８−ジアザビシクロ（５．４．０）−７−ウンデセノニウムクロリド、ジフェニルメチルトリフェニルホスホニウムクロリド、アリルトリフェニルホスホニウムクロリド、テトラブチルホスホニウムブロミド、およびｍ−トリフルオロメチル−ベンジルトリオクチルホスホニウムクロリドからなる群から選択されることを特徴とする８．に記載の積層体。
１１．  前記硬化剤がポリヒドロキシ化合物であることを特徴とする８．に記載の積層体。
１２．  前記硬化剤が有機ペルオキシドと多官能性助剤との組合せであることを特徴とする８．に記載の積層体。
１３．  前記耐塩基性フルオロエラストマーが、ｉ）４５〜８０重量パーセントのテトラフルオロエチレン、１０〜４０重量パーセントのプロピレン、および０．１〜１５重量パーセントの３，３，３−トリフルオロプロペン−１、ｉｉ）４５〜８０重量パーセントのテトラフルオロエチレン、１０〜４０重量パーセントのプロピレン、および１０〜１５重量パーセントのフッ化ビニリデン、ｉｉｉ）１０〜４０モルパーセントのエチレン、３２〜６０モルパーセントのテトラフルオロエチレン、２０〜４０モルパーセントのペルフルオロ（アルキルビニルエーテル）、および０．１〜１５モルパーセントの３，３，３−トリフルオロプロペン−１、およびｉｖ）５〜１０重量パーセントのエチレン、４０〜４８重量パーセントのテトラフルオロエチレン、４３〜５１重量パーセントのペルフルオロ（メチルビニルエーテル）、および０．５〜３重量パーセントの４−ブロモ−３，３，４，４−テトラフルオロブテン−１、の共重合単位からなる群から選択されるコポリマーであることを特徴とする８．に記載の積層体。